КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILES

Изобретение относится к области технологии силикатов и касается составов керамических масс, которые могут быть использованы для изготовления облицовочной плитки.
Известна керамическая масса, содержащая, мас.%: каолин 40,0-55,0; глина 20,0-26,0; мраморная мука 9,0-27,0; керамический череп 10,0-15,0; доломит до 3,0 [1].
Задача изобретения состоит в повышении прочности облицовочной плитки, полученной из керамической массы.
Технический результат достигается тем, что керамическая масса для изготовления облицовочной плитки, включающая каолин, глину, мраморную муку, керамический череп, дополнительно содержит циркон и жидкое калиевое стекло при следующем соотношении компонентов, мас.%: каолин 40,0-55,0; глина 30,7-41,7; мраморная мука 0,1-0,2; керамический череп 7,0-9,0; циркон 7,0-9,0; жидкое калиевое стекло 0,1-0,2.
2
2
3
2
2
3
Для приготовления керамической массы используют каолины следующего состава, мас.%: SiO 46,02-46,5; АlO 38,69-40,17; ТiO 0,47-0,52; FeO 0,55-0,92; СаО 0,05-0,19; п.п.п. 13,34-13,97.
2
2
3
2
3
Используют глины, включающие, мас.%: SiO 75,17-85,93; АlO 12,65; FeO 3,68-4,39; СаО 1,36-1,82; MgO 0,49-1,0; п.п.п. 2,11-2,81.
В таблице приведены составы керамической массы для изготовления облицовочной плитки.
Таблица
Компоненты
Состав, мас.%:
1
2
3
Каолин
40,0
47,5
55,0
Глина
41,7
36,2
30,7
Мраморная мука
0,1
0,15
0,2
Керамический череп
9,0
8,0
7,0
Циркон
9,0
8,0
7,0
Жидкое калиевое стекло
0,2
0,15
0,1
Прочность на сжатие, МПа
не менее 35
не менее 35
не менее 35
Компоненты дозируют в требуемых количествах, размалывают, готовят керамическую массу с влажностью 23-27%, из которой формуют плитку пластическим способом. Плитку обжигают при температуре 900-1000°С. На поверхность обожженной плитки наносят слой глазури и при температуре 1220-1340°С проводят второй обжиг.
Источники информации
1. А.с. №44772 Болгарии, 1989.